(57)【特許請求の範囲】
【請求項１】
基油と、チキソ性付与剤と、を含み、
任意で増粘剤を含み、
前記チキソ性付与剤は、１つの分子中に親水基および疎水基を持つ化合物であり、前記基油に溶解して固体状の組成物を形成し、該組成物がチキソトロピック性を示し、
前記基油が、下記一般式（１）で表される多環ナフテン化合物を少なくとも１種含み、
前記増粘剤を含まない場合は前記基油単体の４０℃の動粘度が４０ｍｍ２／ｓ以上１１０ｍｍ２／ｓ以下であり、
前記増粘剤を含む場合は前記基油および前記増粘剤を含むロープ油の４０℃の動粘度が４０ｍｍ２／ｓ以上１１０ｍｍ２／ｓ以下であることを特徴とするエレベーターロープ用グリース。
【化１】
0006605869.tif 000021
（式中、ｎは０〜４の整数を表す。Ｘ、Ｘ´、Ｘ´´は単環または架橋構造を有する環状炭化水素、Ｒ、Ｒ´は直接結合または炭素数が１〜３のアルキレン基、Ｑは水素原子、炭素数１〜３のアルキレン基または環状炭化水素を示す。Ｘ、Ｘ´、Ｘ ´´、Ｒ、Ｒ´、Ｑは側鎖に炭素数１〜３のアルキル基または環状炭化水素を有していても良く、それぞれ独立に選択される。）
【請求項２】
前記エレベーターロープ用グリースは、せん断力が与えられると液状化し、前記せん断力が取り除かれると再び固体状となることを特徴とする請求項１記載のエレベーターロープ用グリース。
【請求項３】
前記基油が、下記一般式（２）〜（７）で表される多環ナフテン化合物を少なくとも１種含むことを特徴とする請求項１記載のエレベーターロープ用グリース。
【化２】
0006605869.tif 000022
【化３】
0006605869.tif 000023
【化４】
0006605869.tif 000024
【化５】
0006605869.tif 000025
【化６】
0006605869.tif 000026
【化７】
0006605869.tif 000027
【化８】
0006605869.tif 000028
【化９】
0006605869.tif 000029
【化１０】
0006605869.tif 000030
（式中、Ｒ１〜Ｒ７は一般式（８）〜（１０）で表される炭化水素基からなり、式中Ｒ１´〜Ｒ１２´は水素、炭素数１〜３のアルキル基、単環シクロヘキシル基または架橋構造を有するシクロヘキシル基からそれぞれ独立に選択される。ｎ１〜ｎ１５は環状炭化水素の構造に応じて０〜９または０〜１１の整数を表し、Ｑ１〜Ｑ１５は炭素数１〜３のアルキル基、単環シクロヘキシル基または架橋構造を有するシクロヘキシル基からそれぞれ独立に選択され、ｎ１〜ｎ１５が２以上の整数である場合は、複数のＱ１〜Ｑ１５について、それぞれ独立に選択される。Ｑ１´〜Ｑ３´は水素原子、炭素数１〜３のアルキル基、単環シクロヘキシル基または架橋構造を有するシクロヘキシル基からそれぞれ独立に選択される。）
【請求項４】
前記チキソ性付与剤は、下記一般式（１１）または（１２）で表される少なくとも１種の化合物を０．５〜２５質量％含むことを特徴とする請求項１記載のエレベーターロープ用グリース。
【化１１】
0006605869.tif 000031
【化１２】
0006605869.tif 000032
（式中、Ｒ１´´は水素または炭素数１〜２４のアルキル基であり、Ｒ３´´は炭素数１〜８の炭化水素基であり、Ｒ２´´、Ｒ４´´及びＲ５´´は炭素数４〜２４の炭化水素基からそれぞれ独立に選択される。側鎖にアルキル基、ヒドロキシル基、フェニル基の置換基を有していてもよい）
【請求項５】
前記チキソ性付与剤は、ヒドロキシステアリン酸と、エチレンジアミンまたは１，６−ヘキサンジアミンとの反応生成物であることを特徴とする請求項１記載にエレベーターロープ用グリース。
【請求項６】
前記増粘剤の重量平均分子量が５００以上１００，０００以下であることを特徴とする請求項１記載のエレベーターロープ用グリース。
【請求項７】
前記増粘剤として、直鎖炭化水素、分岐炭化水素、飽和環状炭化水素および芳香族炭化水素のうちの少なくとも１つを５〜４０質量％含むことを特徴とする請求項６記載のエレベーターロープ用グリース。
【請求項８】
さらに、増ちょう剤として鉱油系炭化水素ワックス又は合成炭化水素ワックスを０．５〜２５質量％含むことを特徴とする請求項１記載のエレベーターロープ用グリース。
【請求項９】
さらに、鉱油、合成エステル油、合成エーテル油又は合成炭化水素油を含むことを特徴とする請求項１記載のエレベーターロープ用グリース。
【請求項１０】
不混和ちょう度が２００〜４００であり、混和ちょう度が不混和ちょう度よりも高く、滴点が３０℃以上１２０℃以下であることを特徴とする請求項１記載のエレベーターロープ用グリース。
【請求項１１】
複数の鋼線をより合わせて形成したストランドと、心綱と、を含み、
前記心綱を中心として前記心綱の周りに複数本の前記ストランドをより合わせたエレベーターロープにおいて、請求項１記載の前記エレベーターロープ用グリースを、前記ストランドに塗布し、又は含浸させたことを特徴とするエレベーターロープ。
【請求項１２】
前記心綱に、多環ナフテン化合物を含む油を含浸させ、前記ストランドに前記エレベーターロープ用グリースを塗布し、又は含浸させたことを特徴とする請求項１１記載のエレベーターロープ。
【請求項１３】
ロープと、前記ロープを巻上げる巻上機と、前記ロープに接続されたカウンターウェイトと、前記ロープに接続され、前記ロープが巻上げられることにより駆動される乗りかごと、を備え、
前記ロープが、請求項１１記載のエレベーターロープであることを特徴とするトラクション式エレベーター。
【請求項１４】
さらに、前記ロープに、請求項１記載の前記エレベーターロープ用グリースを塗布する機構を備えたことを特徴とする請求項１３記載のトラクション式エレベーター。
【請求項１５】
ロープと、前記ロープを巻上げる巻上機と、前記ロープに接続されたカウンターウェイトと、前記ロープに接続され、前記ロープが巻上げられることにより駆動される乗りかごと、を備えるエレベーターの保守方法において、
前記ロープに、請求項１載の前記エレベーターロープ用グリースを塗布することを特徴とするトラクション式エレベーターの保守方法。
【発明の詳細な説明】
【技術分野】
【０００１】
本発明は、エレベーターロープ用グリース、エレベーターロープ、トラクション式エレベーター及びトラクション式エレベーターの保守方法に関する。
【背景技術】
【０００２】
近年、中低層建造物向けのエレベーターについて、機械室レスのトラクション式エレベーターが用いられている。トラクション式エレベーターは、機械室レス化によってエレベーター搭の設計レイアウトの自由度が高められ、従来は設置が難しかった狭小スペースにも設置できる。そのため、装置の新設および更新の際に普及が進んでいる。
【０００３】
図１はトラクション式エレベーターの一例を示す模式図である。１は乗りかご、２はカウンターウェイト（つり合いおもり）、３は巻上機（図示せず）に接続したシーブ、４はロープ（ワイヤロープ）、５ａ、５ｂはそれぞれ乗りかご、カウンターウェイトを吊持する吊り滑車、６は頂部に固定された滑車、７は昇降路である。ロープ４の一端は昇降路７の頂部に固定され、乗りかごの吊り滑車５ａ、頂部滑車６、シーブ３、頂部滑車６、カウンターウェイトの吊り滑車５ｂの順で引廻され、もう一端が昇降路の頂部で固定されている。ロープ４を介して、乗りかご１とカウンターウェイト２によって発生する張力の差と、ロープ４とシーブ３の間に生じる摩擦力とが釣り合っている。
【０００４】
エレベーターロープは、例えばＪＩＳ  Ｇ  ３５２５で規定されたロープが一般的である。ロープは、合成繊維又は天然繊維からなる心綱の周りに、６本または８本程度のストランドを配置し、これらを撚った構造である。また、ストランドは複数本の鋼線を撚り合わせたものである。ロープに張力が加わると、鋼線ストランドが心綱を圧縮する方向に力が作用することにより生じる鋼線同士の擦れや摩耗の抑制及びロープ‐シーブ間の油膜形成（潤滑性保持）のために、ロープ表面には粘性を持った油またはグリース状の油が塗布されている。図１のエレベーターにおいて、ロープ４とシーブ３の接触部における接触面圧（ヘルツ面圧）が高くなるようにロープ４の張力を上げると、ロープ４表面の油は接触部で弾性流体潤滑膜を形成し、巻上機の動力は接触部を通じてロープ４に伝達される。これはトラクションドライブと呼ばれる駆動方式の１種で、ロープ４が動くことで乗りかご１とカウンターウェイト２が駆動し、エレベーターの昇降（乗りかご１の昇降）が起こる。
【０００５】
最近ではロープ径の小さいロープの適用が検討されている。ロープが細径化することで、シーブの直径および巻付き角度が小さくなり、エレベーターの一層の小型化が可能となる。一方で、ロープの細径化は、ロープ‐シーブ間の接触面積が小さくなり、ロープの動力伝達（トラクション）低下につながる。トラクションによって生じたロープの駆動力（トラクション力）は、ロープとシーブの接触面圧と油（油膜）のトラクション係数の積で表される。接触面積の狭小化に対しトラクション力を得るには、ロープ‐シーブ接触部の接触面圧を高めるか、トラクション係数の高い油への変更が必要となる。
【０００６】
ここで、ロープ細線化によって、接触部の接触面圧は上昇する一方、ロープの引張り強さは低下する。接触面圧は乗りかご等を重くすることで増加するが、ロープへの負荷も高くなることから、ロープの安全率を考慮して調整する必要がある。また、装置の小型化に加えて、省エネルギー化および長寿命化の観点から、乗りかご等の軽量化も検討されており、接触面圧を高める方法には技術的な制約が多い。そこで、接触面積の狭小化に対して優れたトラクションが得られるような油及びグリースなどの適用が求められている。
【０００７】
高トラクションロープを用いたトラクション式エレベーターの例として、特許文献１には、ポリブテン及び液状ポリイソブチレンの単独もしくは組合わせを基剤とし、これを増ちょう剤で固定させることにより必要滴点、ちょう度の軟固体状油剤もしくはグリース状油剤を上記ロープに少なくとも塗油したことを特徴とするトラクション式エレベーター装置が開示されている。また、特許文献２には、トラクションドライブ機構（工作機械その他において変速装置として用いられる遊星ローラ型トラクションドライブ機構）に用いるグリース組成物であって、α‐アルキルスチレン２〜３量体水素化物であり、所定の式で表される少なくとも１種の化合物よりなる基油に、増ちょう剤を分散させてなるトラクショングリース組成物が開示されている。
【０００８】
特許文献３には、分子内に円盤状母核及び該円盤状母核から放射状に伸びた三つ以上の側鎖基を有し、前記円盤状母核及び／又は前記側鎖基に少なくとも一つの互変異性基を含み、前記三つ以上の側鎖基のうち少なくとも一つの側鎖基が、その末端部に、酸素、炭素、窒素、珪素及び硫黄からなる群から選択される原子が直鎖状又は分枝鎖状に２０原子以上連結した長鎖基を含む円盤状化合物からなる増ちょう剤が開示されている。
【０００９】
特許文献４には、円盤状母核を有する円盤状化合物の少なくとも一種、増ちょう剤の少なくとも一種、及び基油を含有し、４０℃における混和ちょう度が４８０以下であるグリース組成物が開示されている。
【先行技術文献】
【特許文献】
【００１０】
【特許文献１】特開昭５８‐１７６２９８号公報
【特許文献２】特開２０００‐８０５８号公報
【特許文献３】特開２００８‐１９５７９９号公報
【特許文献４】特開２００８‐１９５８００号公報
【発明の概要】
【発明が解決しようとする課題】
【００１１】
エレベーターの安全性の確保及びエレベーターの保守点検回数低減等のために、エレベーターロープには高いトラクション特性に加えて高い耐摩耗性を有することが望まれる。エレベーターロープの高い耐摩耗性を実現するためには、ロープ‐シーブ間に、ロープ‐シーブ間の油膜の保持（潤滑性保持）力の高いエレベーターロープ油又はグリースを設けることが考えられる。
【００１２】
特許文献１のグリースに含まれるポリブテン及び液状ポリイソブチレンは、トラクション特性に優れる（トラクション係数が高い）が、直鎖状炭化水素のため高面圧下で分子の変形を受けやすく、油膜の厚みが薄くなりやすい特徴がある。これによって油膜切れが起こりやすく、結果としてロープとシーブとの接触表面で摩耗が進行しやすく、ロープ寿命が汎用の鉱油系トラクショングリースを用いた場合よりも短くなる恐れがある。また、ロープとシーブとの間の油膜が薄くなると、巻上機の動力がロープにうまく伝達されず、エレベーターの制動不良を引き起こす恐れもある。
【００１３】
特許文献２のグリースは、工作機械や変速機等の変速装置として用いられ、２００℃以上の高温領域で使用されるものであるため、このような高温でなければトラクション性能を発揮できない。即ち室温〜１００℃程度で動作するエレベーターのロープに用いても高いトラクション性能を発揮できない問題がある。
【００１４】
特許文献３及び４に開示されているグリースは、内燃機関及び工作機械等の機械器具や部品の摺動部等に用いられ、低摩擦性及び耐摩耗性（高潤滑性）を発現することを目的としており、トラクション特性の高い基油を用いたものではない。すなわち、エレベーターロープ用グリースに要求される高トラクション特性と高耐摩耗性の両立については、不十分である可能性がある。
【００１５】
上述したように、従来の技術では、エレベーターロープに対して高いトラクション特性に加えて高い耐摩耗性も付与することが十分ではなく、更なる改善が望まれていた。
【００１６】
本発明の目的は、上記事情に鑑み、高いトラクション特性と高い耐摩耗性を両立するエレベーターロープを得ることが可能なエレベーターロープ用グリース及び該エレベーターロープ用グリースを用いたエレベーターロープ、トラクション式エレベーター及びトラクション式エレベーターの保守方法を提供することにある。
【課題を解決するための手段】
【００１７】
本発明は、上記目的を達成するため基油と、チキソ性付与剤と、を含み、任意で増粘剤を含み、上記チキソ性付与剤は、１つの分子中に親水基および疎水基を持つ化合物であり、上記基油に溶解して固体状の組成物を形成し、該組成物がチキソトロピック性を示し、上記基油が、後述する一般式（１）で表される多環ナフテン化合物を少なくとも１種含み、上記増粘剤を含まない場合は上記基油単体の４０℃の動粘度が４０ｍｍ２／ｓ以上１１０ｍｍ２／ｓ以下であり、上記増粘剤を含む場合は上記基油および上記増粘剤を含むロープ油の４０℃の動粘度が４０ｍｍ２／ｓ以上１１０ｍｍ２／ｓ以下であることを特徴とするエレベーターロープ用グリースを提供する。
【００１８】
また、本発明は、複数の鋼線をより合わせて形成したストランドと、心綱と、を含み、上記心綱を中心として上記心綱の周りに複数本の上記ストランドをより合わせたエレベーターロープにおいて、上述した本発明に係るエレベーターロープ用グリースを、上記ストランドに塗布し、又は含浸させたことを特徴とするエレベーターロープを提供する。
【００１９】
また、本発明は、ロープと、上記ロープを巻上げる巻上機と、上記ロープに接続されたカウンターウェイトと、上記ロープに接続され、上記ロープが巻上げられることにより駆動される乗りかごと、を備え、上記ロープが、上述した本発明に係るエレベーターロープであることを特徴とするトラクション式エレベーターを提供する。
【００２０】
また、本発明は、ロープと、上記ロープを巻上げる巻上機と、上記ロープに接続されたカウンターウェイトと、上記ロープに接続され、上記ロープが巻上げられることにより駆動される乗りかごと、を備えるエレベーターの保守方法において、上記ロープに、上述した本発明に係るエレベーターロープ用グリースを塗布することを特徴とするトラクション式エレベーターの保守方法を提供する。
【発明の効果】
【００２１】
本発明によれば、高いトラクション特性と高い耐摩耗性を両立するエレベーターロープを得ることが可能なエレベーターロープ用グリース及び該エレベーターロープ用グリースを用いたエレベーターロープ、トラクション式エレベーター及びトラクション式エレベーターの保守方法を提供することができる。
【図面の簡単な説明】
【００２２】
【図１】トラクション式エレベーターの一例を示す模式図である。
【図２】本発明に係るエレベーターロープの断面の一例を示す模式図である。
【発明を実施するための形態】
【００２３】
以下、本発明に係る実施形態について、図面を用いて説明する。ただし、本発明はここで取り上げた実施形態に限定されることはなく、要旨を変更しない範囲で適宜組み合わせや改良が可能である。
【００２４】
［エレベーターロープ用グリース］
上述したとおり、本発明に係るエレベーターロープ用グリースは、基油と、チキソ性付与剤とを含む。基油は、複数の環状炭化水素を分子構造中に有するナフテン化合物（多環ナフテン化合物）等を含むものであり、チキソ性付与剤は、基油に溶解して固体状の組成物を形成するものである。
分子構造中に水素結合を形成可能な構造を有し、油等に溶解することでチキソトロピック性を有する半固体状の組成物を形成する化合物（チキソ性付与剤）とを含む。なお、本発明に係るエレベーターロープ用グリースは、さらに増粘剤、ワックス等の増ちょう剤又は防錆等の機能を付与するための添加剤を含むものであってもよい。
【００２５】
以下、本発明に係るエレベーターロープ用グリース（以下、「チキソ性グリース」とも称する。）のそれぞれの構成成分について詳述する。なお、本明細書では、基油単体又は基油を増粘剤により増粘した高粘度の油を「ロープ油」、基油及びチキソ性付与剤を含みせん断のない状態で固体状となる油を「グリース（チキソ性グリース）」と称する。
【００２６】
（１）基油
本発明において、基油はエレベーターロープに塗布され、シーブとの接触によりせん断を受けて液状化するチキソ性グリースを構成する物として用いることができれば特に制限なく用いることができる。最良の形態は、多環ナフテン化合物である。多環ナフテン化合物とは、複数の環状炭化水素を分子構造中に有する一連の化合物を意味する。具体的には、下記一般式（１）で表わされる少なくとも１種類の化合物である。
【００２７】
【化１】
0006605869.tif 000002
【００２８】
一般式（１）中、ｎは０〜４の整数を表す。Ｘ、Ｘ´、Ｘ´´は単環または架橋構造を有する環状炭化水素、Ｒ、Ｒ´は直接結合または炭素数が１〜３のアルキレン基、Ｑは水素原子、炭素数１〜３のアルキレン基または環状炭化水素を示す。Ｘ、Ｘ´、Ｘ´´、Ｒ、Ｒ´、Ｑはそれぞれ独立に選択され、側鎖に炭素数１〜３のアルキル基もしくは環状炭化水素を有していてもよい。
【００２９】
一般式（１）で表される化合物は、シクロヘキシル骨格などの環状炭化水素を複数有し、環同士が炭化水素または直接結合することで非常にかさ高い分子構造を有する（立体障害が大きい）化合物である。当該化合物は、せん断抵抗が大きく、面圧が増加した場合でも油膜の厚さを維持することができるため、高いトラクション特性と高い耐摩耗性を実現することができる。
【００３０】
一般式（１）で表される多環ナフテン化合物の例としては、各種のものが挙げられるが、好適なものとしては下記一般式（２）〜（７）で表される少なくとも１種である。
【００３１】
【化２】
0006605869.tif 000003
【００３２】
【化３】
0006605869.tif 000004
【００３３】
【化４】
0006605869.tif 000005
【００３４】
【化５】
0006605869.tif 000006
【００３５】
【化６】
0006605869.tif 000007
【００３６】
【化７】
0006605869.tif 000008
【００３７】
式中、Ｒ１〜Ｒ７は一般式（８）〜（１０）で表される炭化水素基からなり、式中Ｒ１´〜Ｒ１２´は水素、炭素数１〜３のアルキル基、単環シクロヘキシル基または架橋構造を有するシクロヘキシル基からそれぞれ独立に選択される。ｎ１〜ｎ１５は環状炭化水素の構造に応じて０〜９または０〜１１の整数を表し、Ｑ１〜Ｑ１５は炭素数１〜３のアルキル基、単環シクロヘキシル基または架橋構造を有するシクロヘキシル基からそれぞれ独立に選択される。ｎ１〜ｎ１５が２以上の整数である場合は、複数のＱ１〜Ｑ１５について、それぞれ独立に選択される。Ｑ１´〜Ｑ３´は水素原子、炭素数１〜３のアルキル基、単環シクロヘキシル基または架橋構造を有するシクロヘキシル基からそれぞれ独立に選択される。
【００３８】
【化８】
0006605869.tif 000009
【００３９】
【化９】
0006605869.tif 000010
【００４０】
【化１０】
0006605869.tif 000011
【００４１】
一般式（２）〜（７）の化合物において、式中Ｒ１´〜Ｒ１２´およびＱ１〜Ｑ１５のアルキル基は、具体的には、メチル基、エチル基、ｎ‐プロピル基およびｉ‐プロピル基である。Ｒ１´〜Ｒ１２´は、より好ましくは水素またはメチル基であり、特に好ましくはシクロヘキシル基に隣接する炭素原子がメチル化されているものである。一般式（２）〜（７）の化合物は、それぞれ単独で用いても良いし、任意の組合せおよび割合で混合したものを使用してもよい。
【００４２】
一般式（２）〜（７）の好ましい例としては、環状化合物を２〜４個含む化合物であり、具体的にはビシクロヘキシル、１，２−ジシクロヘキシルプロパン、１，２−ジシクロヘキシル−２−メチルプロパン、２，３−ジシクロヘキシルブタン、２，３−ジシクロヘキシル−２−メチルブタン、２，３−ジシクロヘキシル−２，３−ジメチルブタン、１，３−ジシクロヘキシルブタン、１，３−ジシクロヘキシル−３−メチルブタン、２，４−ジシクロヘキシルペンタン、２，４−ジシクロヘキシル−２−メチルペンタン、２，４−ジシクロヘキシル−２，４−ジメチルペンタン、１，３−ジシクロヘキシル−２−メチルブタン、２，４−ジシクロヘキシル−２，３−ジメチルブタン、２，４−ジシクロヘキシル−２，３−ジメチルペンタン、２，４，６−トリシクロヘキシル−２，４−ジメチルヘプタン、２，４，６−トリシクロヘキシル−２−メチルヘキサン、２，４，６−トリシクロヘキシル−２，４，６−トリメチルヘプタン、２，４，６，８−テトラシクロヘキシル−２，４，６，８−テトラメチルノナン、ビシクロ［２．２．１］ヘプト−２−エン、２−メチレンビシクロ［２．２．１］ヘプタン、２−メチルビシクロ［２．２．１］ヘプト−２−エン、２−メチレン−３−メチルビシクロ［２．２．１］ヘプタン、３−メチレン−２−メチルビシクロ［２．２．１］ヘプタン、２，３−ジメチルビシクロ［２．２．１］ヘプト−２−エン、２−メチレン−７−メチルビシクロ［２．２．１］ヘプタン、３−メチレン−７−メチルビシクロ［２．２．１］ヘプタン、２，７−ジメチルビシクロ［２．２．１］ヘプト−２−エン、２−メチレン−５−メチルビシクロ［２．２．１］ヘプタン、３−メチレン−５−メチルビシクロ［２．２．１］ヘプタン、２，５−ジメチルビシクロ［２．２．１］ヘプト−２−エン、２−メチレン−６−メチルビシクロ［２．２．１］ヘプタン、３−メチレン−６−メチルビシクロ［２．２．１］ヘプタン、２，６−ジメチルビシクロ［２．２．１］ヘプト−２−エン、２−メチレン−１−メチルビシクロ［２．２．１］ヘプタン、３−メチレン−１−メチルビシクロ［２．２．１］ヘプタン、１，２−ジメチルビシクロ［２．２．１］ヘプト−２−エン、２−メチレン−４−メチルビシクロ［２．２．１］ヘプタン、３−メチレン−４−メチルビシクロ［２．２．１］ヘプタン、２，４−ジメチルビシクロ［２．２．１］ヘプト−２−エン、２−メチレン−３，７−ジメチルビシクロ［２．２．１］ヘプタン、３−メチレン−２，７−ジメチルビシクロ［２．２．１］ヘプタン、２，３，７−トリメチルビシクロ［２．２．１］ヘプト−２−エン、２−メチレン−３，６−ジメチルビシクロ［２．２．１］ヘプタン、３−メチレン−２，６−ジメチルビシクロ［２．２．１］ヘプタン、２−メチレン−３，３−ジメチルビシクロ［２．２．１］ヘプタン、３−メチレン−２，２−ジメチルビシクロ［２．２．１］ヘプタン、２，３，６−トリメチルビシクロ［２．２．１］ヘプト−２−エン、２−メチレン−３−エチルビシクロ［２．２．１］ヘプタン、３−メチレン−２−エチルビシクロ［２．２．１］ヘプタン、２−メチル−３−エチルビシクロ［２．２．１］ヘプト−２−エン等が挙げられる。
【００４３】
一般式（２）〜（７）で示す化合物は、いずれも脂環式炭化水素を複数含む分子構造であり、環同士が直接結合または炭化水素により架橋された構造を持つ。そのため、分子の立体障害が大きいため、高い圧力を受けても変形が起こりにくくなり、ロープ‐シーブ間の接触に対して十分な厚さの油膜を形成する。一方で基油単独では粘性が低いものもあり、接触部への油の張り付きは弱いため、シーブからの動力伝達時に油膜切れを起こしてロープの摩耗が発生する。そのため、接触部では油膜の構造を維持する必要があり、基油の粘性を高めるような施策が必要となる。
【００４４】
一般式（２）〜（７）の化合物の製法は特に限定されず、公知もしくは任意の方法が採用される。例えばα‐メチルスチレンやスチレンなどを２量化反応もしくは３量化反応ののち、水素化により作製する方法や、ナフテン系合成潤滑油を製造する方法が挙げられる。また、製造の過程で生成する四量体化合物などを含んでいてもよいが、分子量の大きい多量体は固体として得られる場合があるため、二量体もしくは三量体化合物の方がより望ましい。
【００４５】
また、多環ナフテン類の別の例としては、二量体以上の環状モノテルペン類の水素添加物（水添物）及び二量体以上の環状モノテルペン類誘導体の水素添加物が挙げられる。環状モノテルペン類及びその誘導体（環状モノテルペノイド類）の例としては、各種のものが挙げられるが、好適なものとしてはメンタジエン類、架橋構造を持つ環状炭化水素類及びこれらの混合物を挙げることができる。これらはイソプレンを構成単位とする炭化水素であり、更に分子構造によっては構造異性体、鏡像異性体（ｄ体、ｌ体）を持つことが知られている。上記メンタジエン類および架橋構造を持つ環状炭化水素類は、多量体合成の反応性が比較的高い。また、環状構造を多く有するため、立体障害の大きい基油を形成することができる。さらに、上記化合物は植物や昆虫、菌類等によって作り出される生体物質としても知られており、天然物由来の化合物のため、非石油系原料から製造可能である点で省資源の面で有利である。
【００４６】
メンタジエン類は、シクロヘキサン環の１，２位、１，３位または１，４位にメチル基とイソプロピル基がそれぞれ置換された構造を持ち、さらに、炭素‐炭素二重結合を２つ有する化合物である。具体的には、リモネン、イソリモネン、α‐テルピネン、β‐テルピネン、γ‐テルピネン、テルピノレン、α‐フェランドレン、β‐フェランドレン及びこれらの鏡像異性体が挙げられる。また、アルキル基やヒドロキシル基等の置換基を導入した誘導体も同様に挙げられる。
【００４７】
架橋構造を持つ環状炭化水素類は、α‐ピネン、β‐ピネン、カンフェン、ボルニレン、フェンチェン、サビネンおよびこれらの鏡像異性体が挙げられる。また、アルキル基やヒドロキシル基等の置換基を導入した誘導体についても同様に挙げられる。
【００４８】
また、上記に示した環状モノテルペン類及びその誘導体を含む混合物についても、同様に基油として用いることができる。具体的には、ｐ‐メンタジエン類の異性体混合物であるジペンテン、α‐ピネンとβ‐ピネンの混合物であるテレビン油等の精油が挙げられる。本発明に示す範囲においては、基油の原料について特に制限されない。
【００４９】
本発明における二量体以上の環状モノテルペン類及びその誘導体とは、環状モノテルペン類又は環状モノテルペノイド類を多量化反応して得られる化合物（多量体）であり、一種類の多量体でもよく、複数種の多量体を含む混合物（例えば、リモネンの多量体とα‐テルピネンの多量体を含む混合物）であっても良い。また、異なる種類の環状モノテルペン類及び環状モノテルペノイド類からなる多量体としても良い。例えば、α‐ピネン（環状モノテルペン類）とβ‐ピネン（環状モノテルペン類）を多量化したものや、リモネン（環状モノテルペン類）とその誘導体（環状モノテルぺノイド類）を多量化したものであってもよい。また、多量体は二量体以上であれば特に制限はなく、ユニット数（多量体を構成する単量体の数）の異なる多量体を含む混合物（例えば、二量体と三量体の混合物）であっても良いが、分子量の大きい多量体は固体として得られる場合がある。固定として得られた場合、溶剤に溶かす等して粘度を調整すれば使用できるが、その場合は基油が薄まり、トラクション特性が低下する可能性がある。そのため、二量体もしくは三量体化合物がより望ましい。なお、多量体のユニット数は、多量化反応の前の単量体の二重結合の位置に依存する。
【００５０】
上述した環状モノテルペン類又はその誘導体に対して、触媒存在下で多量化反応を行い、多量体を得る。多量化反応に用いる触媒は特に制限はないが、一般には酸性触媒を用いる。具体的には塩酸、硫酸、ｐ‐トルエンスルホン酸、塩化アルミニウム、塩化鉄（ＩＩ）、塩化スズ（ＩＩ）、ゼオライト、シリカ、アルミナ、陽イオン交換樹脂及びヘテロポリ酸等である。反応容器に、環状モノテルペン類又はその誘導体と、上記触媒を投入して多量化反応を行う。また、触媒を分散させる目的で、ｎ‐ヘキサン、シクロヘキサン、トルエン又は１，２‐ジエトキシエタン等の溶媒を用いても良い。また、必要に応じてエステル類、ケトン類又はグリコール類等の反応調整剤を加えても良い。
【００５１】
次に、上記により得た二量体以上の環状モノテルペン類又はその誘導体について、水素添加反応を行い、二量体以上の環状モノテルペン類の水素添加物又は二量体以上の環状モノテルペン類誘導体の水素添加物を得て目的とする基油とする。水素添加反応は、一般的な方法により行うことができる。例えば、水素添加反応に適した金属触媒（ニッケル、ルテニウム、パラジウム、白金、ロジウムまたはイリジウム等）の存在下で水素ガスを流通し、加熱することで水素添加反応（接触水素化）を行うことができる。また、分子構造によっては水素化アルミニウムリチウム、水素化ホウ素ナトリウム、水素化トリエチルホウ素リチウムまたは水素化ホウ素リチウム等のアート型のヒドリド錯体を用いたヒドリド還元を用いて水素添加反応を行うこともできる。通常は、金属触媒を用いた不均一系接触水素化によって行われるが、出発物質の二重結合の位置によってはこの方法では還元しにくく、ヒドリド還元（均一系水素化）の方が反応しやすい場合もあるので、水素添加反応は、各化合物の分子構造によって適した方法を選定することが好ましい。
【００５２】
上述した本発明に係る基油は、環状炭化水素を複数有し、環同士が炭化水素を介して、もしくは直接結合することで非常にかさ高い分子構造を有する（立体障害が大きい）化合物である。当該化合物を基油とすることで、高いトラクション特性と高い耐摩耗性を両立するエレベーターロープ及びそれを用いたトラクション式エレベーターを得ることができる。
【００５３】
また、本発明に係る基油は、後述するチキソ性付与剤の相溶性、基油粘度およびロープグリース安定性、トラクションの調整などを目的として、合成ナフテン化合物に加え、鉱油（パラフィン油、ナフテン油）、合成エステル油、合成エーテル油、合成炭化水素油などを適宜配合した混合油、またはこれらを基油として用いてもよい。これらは、エレベーターの設計仕様に応じて選定することができる。
【００５４】
（２）チキソ性付与剤
本発明に係るエレベーターロープ用グリースは、上記基油を固化するためにチキソ性付与剤を添加したものである。チキソ性付与剤は、１つの分子中に親水基および疎水基を持つ化合物であり、基油に溶解すると、溶液中で水素結合により分子同士が構造を形成し、固体状の組成物（グリース）を形成する特徴を持つ。本発明に係るグリースは、ロープ‐シーブ間でせん断力が与えられることによりチキソ性付与剤の水素結合が切断されて容易に軟化するチキソトロピック性を有し、高粘度の液状組成物となる。これにより、ロープ‐シーブ間の接触面を保護する油膜の形成が容易となり、ロープの耐摩耗性の向上につながる。また、せん断応力が除かれることで再び水素結合による構造を形成し、固体状の組成物となることから、ロープへの付着性を維持し、ロープの耐摩耗性の向上につながる。
【００５５】
本発明に係るグリースのチキソトロピック性は、加温を必要とすることなく、室温（２５℃）付近をはじめとした、エレベーター昇降路の取り得る温度条件下で見られ、ロープ表面への高密着化とロープ‐シーブ接触面での油膜安定化を両立するものである。これは、従来のワックスを増ちょう剤として用いたエレベーターロープ用グリースでは見られない特長である。金属石けん系の一部のグリースはチキソトロピック性を有するものの、加熱溶融および冷却プロセスの制約が多いため、後述するエレベーターロープの製造プロセスには適さない。
【００５６】
本発明に係るグリースは、エレベーターのサイズダウンによる動作環境温度の低下又は寒冷地等の低温環境下においても、せん断によって着実に軟化し、油膜を形成することでトラクション特性及び付着性を確保することができる。
【００５７】
上述したように、本発明において、多環ナフテン化合物を基油とすることで、パラフィンを含む鉱油やポリブテンなどの鎖状炭化水素を基油とした場合よりも、少量の添加で油が固化する（固体状となる）傾向を示した。これは、多環ナフテン化合物はかさ高い分子骨格が立体障害となって、鉱油や鎖状炭化水素よりもチキソ性付与剤の相溶性が低くなり、水素結合による構造形成が起こりやすくなったためであると推定される。また、少量のチキソ性付与剤で固化することから、本発明のチキソ性グリースは基油のトラクション特性を損なうことなく用いることができる。加えて、本発明に係るチキソ性グリースは、加熱溶融および冷却の条件によらず、再現性よくチキソトロピック性を持つグリースを得ることができるため、エレベーターロープの製造プロセスへの適合性が高い。
【００５８】
本発明に係るチキソ性付与剤としては、基油に可溶であり、基油を固化するものであれば特に制限なく用いることができる。チキソ性付与剤の例として、脂肪酸アミド、脂肪酸ジアミド、脂肪酸トリアミド、脂肪酸テトラアミド、酸化ポリオレフィンおよび水素添加したひまし油等がある。これらのチキソ性付与剤の種類および含有量（配合比）は、ロープ油のトラクション係数への影響及びロープへの張り付き性（付着性）を考慮して決定する必要がある。
【００５９】
上記チキソ性付与剤のうち、特に脂肪酸アミド、脂肪酸ジアミドは、多環ナフテン化合物との適度な相溶性と水素結合による構造形成に優れており、より好適な例である。具体的には、下記一般式（１１）、（１２）で表わされる化合物である。
【００６０】
【化１１】
0006605869.tif 000012
【００６１】
【化１２】
0006605869.tif 000013
【００６２】
一般式（１１）、（１２）の化合物において、式中Ｒ１´´は水素または炭素数１〜２４のアルキル基であり、Ｒ３´´は炭素数１〜８の炭化水素基であり、Ｒ２´´、Ｒ４´´およびＲ５ ´´は炭素数４〜２４の炭化水素基である。基油との相溶性および水素結合による構造形成の促進などを目的として、これらの側鎖にはアルキル基、ヒドロキシル基、フェニル基などの置換基を持っていてもよい。特に好ましくはＲ２´´、Ｒ４ ´´およびＲ５ ´´の側鎖にヒドロキシル基を有するものである。一般式（１１）、（１２）の化合物は、単独で用いても良いし、任意の組合せおよび割合で混合したものを使用してもよい。一般式（１１）および（１２）中、Ｒ１´´，２´´，４´´，５´´（炭化水素基）については、炭素数の増減によるグリース特性の変化はほとんど無いが、炭素数は１２〜２２が好ましい。Ｒ３´´（ジアミン構造）は、２〜６が好ましい。チキソ性付与剤の構造（炭化水素基の炭素数）を制御することで、グリース特性（グリースの固まりやすさ、軟化しやすさおよびクリープ回復特性等）を制御することができる。
【００６３】
一般式（１１）、（１２）の好ましい例としては、モノアミンまたはジアミンと脂肪酸との反応生成物である。モノアミンとしてはメチルアミン、エチルアミン、プロピルアミン、ブチルアミン、２−ブチルアミン、２−メチルプロピルアミン、ｔｅｒｔ−ブチルアミン、ペンチルアミン、２−ペンチルアミン、３−ペンチルアミン、２−メチルブチルアミン、３−メチルブチルアミン、ネオペンチルアミン、ヘキシルアミン、ヘプチルアミン、オクチルアミン、ノニルアミン、デシルアミン、ウンデシルアミン、ラウリルアミン、トリデシルアミン、ミリスチルアミン、ペンタデシルアミン、パルミチルアミン、マルガリルアミン、ステアリルアミン、ノナデシルアミン、アラキジルアミン、ヘンイコシルアミン、ベヘルアミン、トリコシルアミン、シクロヘキシルアミン、フェニルアミン等が挙げられる。ジアミンとしては、エチレンジアミン、１，２−プロパンジアミン、１，３−プロパンジアミン、１，４−ブタンジアミン、１，３−ペンタンジアミン、１，５−ペンタンジアミン、１，６−ヘキサンジアミン、２−メチル−１，５−ペンタンジアミン、１，７−ヘプタンジアミン、１，８−オクタンジアミン、ヘキサヒドロ−ｏ−キシリレンジアミン、ヘキサヒドロ−ｍ−キシリレンジアミン、ヘキサヒドロ−ｐ−キシリレンジアミン、１，２−フェニレンジアミン、１，３−フェニレンジアミン、１，４−フェニレンジアミン等が挙げられる。脂肪酸の例としては、酪酸、吉草酸、ピバル酸、ヒドロアンゲニカ酸、イソ吉草酸、イソカプロン酸、エナント酸、カプリル酸、ペラルゴン酸、カプリン酸、ウンデシル酸、ラウリン酸、トリデシル酸、ミリスチン酸、ペンタデシル酸、パルミチン酸、マルガリン酸、ステアリン酸、ノナデシル酸、アラキジン酸、ヘンイコシル酸、ベヘン酸、トリコシル酸、リグノセリン酸、ヒドロキシステアリン酸などが挙げられる。また、これらの異性体や、カルボン酸ハロゲン化物、カルボン酸無水物、活性エステルな
どの誘導体も含まれる。上記の中でも、特に好ましいのはヒドロキシステアリン酸と、エチレンジアミンまたは１，６−ヘキサンジアミンの反応生成物である。
【００６４】
チキソ性付与剤の最適な配合比は、チキソ性グリース全体の重量に対して０．５〜２５質量％が好ましく、１〜１０質量％がより好ましい。０．５質量％未満であると基油を固化することができず、また、２０質量％より多いと基油が薄まりトラクション特性が低下する。少量で油を固化しやすくなるために、エレベーターの設計面圧、トラクション係数への影響、グリース製造のしやすさなどを考慮して配合条件を選定することが望ましい。チキソ性グリースの不混和ちょう度および滴点は、ロープへの加工性および長期付着性を考慮して、不混和ちょう度が２００〜４００、滴点が３０〜１１０℃とすることが望ましい。不混和ちょう度及び滴点は、主にチキソ性付与剤の種類、配合比および相溶性などによって制御される。
【００６５】
本発明に係るグリースは、加熱により液化、冷却により固化する性質を持つ。チキソ性グリースをロープに適用する方法としては、チキソ性グリースを加熱溶融することで、心綱や鋼線ストランド、ロープに対して浸漬、塗布、吹き付けすることで行うことができる。また、ロープ作製時に、心綱と鋼線ストランドのより合わせ口（ボイス口）において、加熱溶融することでグリースをロープに含浸塗布できる。
【００６６】
また、チキソ性グリースのチキソトロピック性を利用することで、例えば、昇降中のエレベーターロープやシーブ等、動作中の部品の表面に塊状のチキソ性グリースが直接接触するような仕組みを加えることで、ロープやシーブの表面にチキソ性グリースを直接転写することも可能となる。
【００６７】
（３）増粘剤
上述した本発明に係る基油（多環ナフテン化合物）は、高いトラクション特性を示す一方で、ロープ油が基油単独では粘性が低いものもある。粘性が低いと、接触部への油の張り付き（付着性）は弱くなり、シーブからの動力伝達時に油膜切れを起こしてロープの摩耗が発生しやすい。そのため、接触部では油膜の構造を維持する必要があり、基油の粘性を高めるような施策が必要となる。本発明では、基油の粘性を高めるために増粘剤を適宜用いることができる。
【００６８】
ここで、多環ナフテン化合物及びその誘導体のうち、分子量の大きい多量体は粘性の高い液体もしくは固体として得られる場合がある。特に四量体以上の化合物は固体であることが多く、基油単体で用いることが難しいものの、分子量の大きい多量体は基油への高い溶解性や高トラクション特性を有するため、二量体、三量体の化合物と混合することで、四量体以上の化合物が増粘剤の役割を果たし、基油成分のみで増粘剤の機能を兼ねることができる。また、例えば接触面圧の低い条件や、単体で十分な粘性を有する化合物を基油に用いる等、油膜切れが抑制可能な条件とすることで、増粘剤を用いることなくチキソ性グリースを構成することも可能である。したがって、本発明において増粘剤は必須の成分では無く、基油の成分や接触面圧等のエレベーターロープの作動条件に応じて、必要があれば用いることができる。
【００６９】
増粘剤は、重量平均分子量（Ｍｗ）が５００以上１００，０００以下であることが好ましい。このような増粘剤を加えることによって、粘性の低い基油でも接触部に対して十分な張り付き性を示し、エレベーターのように高い接触面圧を受けるロープ‐シーブ間の接触に対しても十分な油膜厚さを維持できる。これによって、トラクション特性と耐摩耗性に優れたチキソ性グリースとなる。
【００７０】
一般に、分子量が大きい増粘剤ほど増粘効果は大きく、少量の添加で粘性が増加するが、高い接触面圧を受けると分子の主鎖が切れやすくなる。そのため、当該技術分野において分子量の大きい増粘剤はあまり用いられない。しかし、上述した基油は立体障害が大きく、油膜も厚くなると考えられる。これにより、油膜が緩衝材となって増粘剤へのダメージが低減されるので、分子量を大きくすることができる。一方で、分子量の大きい増粘剤ほど溶解性が下がることから、増粘剤の望ましい重量平均分子量は１，０００以上１００，０００以下であり、５，０００以上５０，０００以下がより好ましく、８，０００以上３０，０００以下がさらに好ましい。
【００７１】
増粘剤は、ノルマルパラフィン、ポリ‐α‐オレフィン等のイソパラフィン、シクロペンタジエン系石油樹脂等の多環ナフテン化合物、芳香族炭化水素又はこれらの共重合体等を用いることができる。重量平均分子量が１，０００以上１００，０００以下で、基油に溶解または分散するものあれば良い。特に、シクロペンタジエン等の多環ナフテン化合物やポリイソブチレン等のイソパラフィンは、基油相当のトラクション特性を示すことから、より好ましい。
【００７２】
また、増粘剤の含有量は、設計仕様などに応じて適宜調整できるが、チキソ性グリースの１〜４０質量％であることが好ましい。１質量％未満では増粘剤の効果を得ることができず、４０質量％より多いと、基油に対して均一に溶解させることが困難になり、また基油の成分が薄まることから、チキソ性グリースのトラクション特性が低下する恐れがある。また、ロープ油として用いる場合、増粘剤の含有量は、基油に対して５〜６０質量％であることが好ましい。５質量％未満では増粘剤の効果を得ることができず、６０質量％より多いと、粘度が高くなり過ぎる恐れがある。増粘剤の分子量及び添加量を変えることで、ロープ油の粘度を任意に調整することができる。
【００７３】
（４）増ちょう剤など
本発明に係るグリースに必須の成分ではないが、エレベーターの設計上必要となるチキソ性グリースの不混和ちょう度、滴点およびチキソトロピック性などに応じて、増ちょう剤を適宜加えることができる。増ちょう剤は、チキソ性グリース中に混合できれば特に制限なく用いることができ、増ちょう剤の例としては、鉱油系ワックス（マイクロワックス（マイクロクリスタリンワックス）、パラフィンワックスおよびペトロラタム等）、合成炭化水素ワックス（石炭の分解ガスをフィッシャートロプッシュ法で合成したもの）、オレフィン誘導体のポリマーワックス（ポリエチレンワックス、α‐オレフインワックス）、脂肪酸誘導体のワックス（アマイドワックス、ケトンワックス）、鉱物系ワックス（モンタン酸ワックス）、動物系ワックス（密ロウ、鯨）および植物系ワックス（カルナウバロウ、ホロウ）等がある。これらのワックスの種類および含有量は、トラクション係数への影響、チキソトロピック性およびロープへの張り付き性を考慮して決定する必要がある。増ちょう剤の最適な含有量は、チキソ性付与剤と同程度とすることが望ましく、チキソ性グリースの０．５〜２５質量％、より好ましくは１〜１０質量％である。
【００７４】
また、前述のロープ油およびグリースには、トラクション係数を低下させない限り防錆、酸化防止および摩耗抑制等の機能を付与するために、添加剤を添加することができる。防錆剤の例としては、例えばスルホン酸化合物の金属塩やアミン類がある。酸化防止剤の例としては、例えば２，６‐ジ‐ｔｅｒｔ‐ブチル‐ｐ‐クレゾール等のフェノール系酸化防止剤、アルキル化ジフェニルアミン等のアミン系酸化防止剤、ジアルキルジチオリン酸亜鉛等の有機硫黄系酸化防止剤がある。摩耗抑制剤の例としては、例えば微粒グラファイト、二硫化モリブテン、ジアルキルジチオりん酸亜鉛およびポリ四フッ化エチレン粉末等がある。また、チキソ性グリースの相溶性調整剤および金属界面の油性剤として、陰イオン系界面活性剤（脂肪酸ナトリウムなど）、非イオン系界面活性剤（ソルビタン脂肪酸エステルなど）および両性イオン界面活性剤（アルキルアミノ脂肪酸塩など）を用いることもできる。
【００７５】
［エレベーターロープ］
図２はエレベーターロープの一例を示す断面の模式図である。図２に示すように、エレベーターロープ４は、複数の鋼線（１０ａ，１０ｂ及び１０ｃ）をより合わせて構成される鋼線ストランド（以下、単に「ストランド」とも称する。）９を、合成繊維又は天然繊維からなる心綱８を中心に複数本より合わせてなる。図２では心綱８の周りに６本のストランド９を配置しているが、８本のストランド９を配置していてもよい。
【００７６】
上述した本発明に係るチキソ性グリースをロープ４の表面（図２では、ストランド９の表面１１）に配することで、エレベーターのロープ‐シーブ間の接触に対して十分な油膜厚さと張り付き性を有し、トラクション特性及び耐摩耗性に優れたロープを得ることができる。本発明では、チキソ性グリースを少なくともストランド９の表面に被覆すれば本発明の効果を得ることができるが、心綱８の表面又は内部にも本発明に係るチキソ性グリースを含浸させることで、ロープ使用時にチキソ性グリースが心綱８からストランド９表面へ逐次供給され、長期にわたりロープの性能（トラクション特性及び耐摩耗性）を維持することができる。またストランド９内部にもチキソ性グリースを含浸させれば、更に多くのロープ油又はチキソ性グリースを保持しておくことができるので、更に長期にわたりロープの性能を維持することができる。
【００７７】
また、心綱８にはロープ油を含浸させ、ストランド９にはロープ油よりも粘性の高いチキソ性グリースを被覆または含浸させることで、流動性の高いロープ油を心綱８からストランド９へ効率的に供給することができ、一方外部装置と接触するストランド９には高い張り付き性を付与することができるので、心綱８とストランド９とでロープ油とチキソ性グリースとを使い分けると良い。もちろん、心綱８の内部、表面、ストランド９の内部及び表面の全てにチキソ性グリースを配してもよい。この場合は、全て同じチキソ性グリースを用いることから、生産性の面で有利である。
【００７８】
チキソ性グリースをエレベーターロープに適用する方法としては、チキソ性グリースを加熱溶融し、ロープ油と同様に心綱８や鋼線ストランド９、ロープ４に対して浸漬、塗布、吹き付けすることで行うことができる。また、ロープ作製時に、心綱８と鋼線ストランド９のより合わせ口（ボイス口）において、チキソ性グリースを加熱溶融することで、チキソ性グリースをロープに含浸塗布できる。本発明のチキソ性グリースは、加熱溶融および冷却の条件に寄らずグリース化が可能であり、チキソトロピック性の再現性にも優れており、広範な製造プロセスに対応可能である。
【００７９】
ロープ油の粘性を鋭意検討した結果、４０℃の動粘度で４０ｍｍ２／ｓ以上であることが望ましく、より望ましくは５０〜１，０００ｍｍ２／ｓである。ロープ油の粘性が高くなると、張り付き性が高まる一方で心綱８からストランド９へのロープ油の供給が起こりにくくなるため、ロープやエレベーターの仕様に合わせて適宜選定する。ロープ油をロープに適用する方法としては、チキソ性グリースと同様に、心綱やロープに対してロープ油を浸漬、塗布、吹き付けすることで行うことができる。また、エレベーターロープのメンテナンス油として、常温でもロープに直接給油することも可能である。
【００８０】
［トラクション式エレベーター］
本発明に係るトラクション式エレベーターは、図１に一例を示したトラクション式エレベーターのロープ４を、上述した本発明に係るエレベーターロープとしたものである。本発明に係るトラクション式エレベーターは、チキソ性グリースのトラクション係数が高いため、従来のエレベーターと比較して装置の小型化及びロープ細線化が可能となる。また、エレベーターロープの耐摩耗性が高いため、ロープの交換回数を低減することができる。
【００８１】
加えて、本発明にかかるチキソ性グリースのチキソトロピック性を利用することで、ロープやシーブなどのエレベーター部品の表面に対してチキソ性グリースを連続的に供給することも可能となる。これは、チキソ性グリースがせん断を受けて軟化する性質を利用したものであり、チキソ性グリースをエレベーター部品の表面に直接転写することができる。チキソ性グリースが適切なちょう度、混和ちょう度を有し、かつエレベーター部品と直接接触するような機構を含むものであれば、特に制限なく用いることができる。これにより、メンテナンス頻度や保守にかかる作業工程の削減、エレベーターロープ等の摩耗抑制、エレベーターの長寿命化が可能となる。当該機構の設置位置は特に制限は無く、エレベーターの設計仕様、メンテナンスの容易性などを考慮して用いることができる。
【実施例】
【００８２】
以下に、実施例および比較例を用いて本発明を具体的に説明するが、本発明はこれらに限定されるものではない。下記に、ロープ油及びチキソ性グリースの評価方法について記載する。
【００８３】
（１）ロープ油の動粘度、ちょう度及び滴点の測定
ロープ油の動粘度（４０，１００℃）は、ＪＩＳ規格（ＪＩＳ  Ｋ２２８３）に基づき測定した。また、チキソ性グリースのちょう度（不混和ちょう度、混和ちょう度および混和ちょう度測定後（３０分後）の不混和ちょう度）及び滴点は、ＪＩＳ規格（ＪＩＳ  Ｋ２２２０）に基づき測定した。また、ロープ油の４０℃及び１００℃の動粘度の値から、ＪＩＳ規格（ＪＩＳ  Ｋ  ２２８３）に基づき粘度指数を評価した。また、ロープ油の４０℃の動粘度の値から、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）  ３４４８に基づき、粘度グレードを評価した。
【００８４】
なお、「不混和ちょう度」は、グリースの形状を壊さずに規定の冶具につめ、グリースの硬さ測定した値であり、静置時のグリースの硬さを示す値である。また、「混和ちょう度」は、グリースを規定の冶具で１分間に６０回混和し、グリースの硬さ測定した値であり、せん断を受けたときのグリースの硬さを示す値である。さらに、「混和ちょう度測定後（３０分後）の不混和ちょう度」は、グリースのせん断後の硬さの回復特性（クリープ回復特性）を示す値である。それぞれ、低いほど硬くなる。
【００８５】
（２）ロープ油及びチキソ性グリースのトラクション係数測定
トラクション係数測定は、ボールオンディスク試験装置を用いて行った。本試験装置はボール及びディスク双方が回転する機構を有し、すべり速度、転がり速度を任意に変更できる。測定条件は、荷重３０Ｎ（ヘルツ面圧：０．８２ＧＰａ）、転がり速度：５００ｍｍ／ｓ、温度３０℃、すべり速度：０〜１０００ｍｍ／ｓとし、すべり速度を変化させてトラクション係数を測定し、その最大値（μｍａｘ）を試料のトラクション係数とした。回転体の材質にはＪＩＳ規格（ＪＩＳ  Ｇ  ４８０５：２００８）の高炭素クロム軸受鋼鋼材（ＳＵＪ２鋼材）を用いた。
【００８６】
（３）ファレックス摩耗試験
ロープ油の極圧試験はファレックス摩擦摩耗試験装置を用い、ＡＳＴＭ（Ａｍｅｒｉｃａ  Ｓｏｃｉｅｔｙ  ｆｏｒ  Ｔｅｓｔｉｎｇ  ａｎｄ  Ｍａｔｅｒｉａｌｓ）‐Ｄ２６７０を参考にして行った。試験片の材質は炭素鋼（ジャーナルピン（φ６．３５ｍｍ）：ニッケルクロム鋼鋼材（ＳＡＥ３１３５）、Ｖブロック：硫黄快削鋼（ＡＩＳＩ１１３７））であり、油で浸漬した試験片について、一定速度及び荷重条件下（回転速度：２９０ｍｉｎ−１、温度：７０℃、ならし運転：８９Ｎ，５ｍｉｎ、本測定：４４５Ｎ，３ｈ）で行った。摩耗量は負荷機構のラチェットの目盛り変化からピンとブロックの合計の摩耗深さを計算により求めた。
【００８７】
（４）ゲルろ過クロマトグラフィ測定
増粘剤の重量平均分子量（Ｍｗ）は、ゲルろ過クロマトグラフィ（ＧＰＣ：Ｇｅｌ  Ｐｅｒｍｅａｔｉｏｎ  Ｃｈｒｏｍａｔｏｇｒａｐｈｙ）装置（溶媒：テトラヒドロフラン、ポリスチレン標準）により測定した。
【００８８】
（基油１〜３の合成）
１０リットル（以下、リットルを「Ｌ」と記す）のガラス製反応容器に、α−メチルスチレン５ｋｇと、触媒として１２‐タングステン酸１００ｇとを入れ、５０℃で１時間加熱、攪拌して反応させた後、２０℃の水浴にて冷却し、固体触媒を濾別した。この濾液を２００Ｌオートクレーブに入れ、さらにシクロヘキサン１００ｋｇと、Ｐｄを含む活性炭担体の水添触媒（５質量％Ｐｄ担持）（以下、この触媒を「Ｐｄ／Ｃ水添触媒」と記す）５００ｇを入れ、密閉後、水素圧６０ｋｇ／ｃｍ２（Ｇ）、１８０℃で８時間水素化を行い、室温まで放冷し、触媒を濾別した。
【００８９】
得られた生成物をゲルろ過クロマトグラフィにより分析したところ、二量体成分（２，４−ジシクロヘキシル−２−メチルペンタン：基油１）が４８．２質量％、三量体成分（２，４，６−トリシクロヘキシル−２，４−ジメチルヘプタン：基油２）が３２．３質量％、四量体成分（基油３）が９．７質量％が生成した。全反応液をロータリーエバポレーターにかけて単量体（シクロヘキサン）および軽質分を留去し、次いで減圧蒸留により各成分を分取した。
【００９０】
（チキソ性付与剤１の合成）
３Ｌのガラス製反応容器に、ｍ−キシレン中にエチレンジアミン３０ｇと、１２−ヒドロキシステアリン酸３００ｇとを溶解し、触媒として塩化鉄（ＩＩＩ）６水和物１５ｇを加えて１０時間加熱還流した。生成物を濾別した後、再結晶により生成物を単離、精製した。得られた生成物をゲルろ過クロマトグラフィにより分析したところ、脂肪酸ジアミド（Ｎ，Ｎ‘−エチレン−ビス−１２−ヒドロキシステアリン酸アミド：チキソ性付与剤１）を得た。
【００９１】
（実施例１〜３、比較例１）
基油１〜３について、増粘剤として固体ポリイソブチレン（重量平均分子量９，０００）を添加したロープ油を調製し、更にチキソ性付与剤１を加えてチキソ性グリースを作成した。表１にロープ油およびチキソ性グリースの配合比と特性評価結果を示す。なお、表１の組成について、「％」は「質量％」を意味するものとする。
【００９２】
【表１】
0006605869.tif 000014
【００９３】
いずれの実施例においても、ロープ油と同等のトラクション係数を示し、動力伝達性能に優れたチキソ性グリースとなった。また、チキソ性付与剤により適切な不混和ちょう度を有し、ロープ表面の張り付き性も高いと考えられる。また、混和により軟化したチキソ性グリースは、３０分程度でほぼ元の固さ（ちょう度）まで戻っており、せん断に対するクリープ回復特性にも優れた性能を示す。
【００９４】
また、比較例１として一般的なエレベーターロープ用グリースである、赤ロープグリースを用いた結果を示した。赤ロープグリースは、ワックスを主体とするグリースでありチキソ性付与剤を含んでいない。実施例１〜３のチキソ性グリースは、比較例１よりもトラクション係数が２倍以上高く、従来のエレベーターロープ用グリースと比較して極めて優れたトラクション性能を示した。加えて、不混和ちょう度はいずれも同程度であるが、せん断を加えた直後の混和ちょう度（混和ちょう度測定後の不混和ちょう度）では結果が大きく異なった。実施例１〜３ではちょう度が増加し、チキソ性を示すことが示唆される。これにより、ロープ−シーブ間の接触面を保護する油膜の形成が容易となり、耐摩耗性の向上にもつながると考えられる。一方、比較例１では混和ちょう度は変化しなかった。せん断に対して構造が変化しないため、グリースが固いまま接触面に存在するとみられ、油膜切れによる摩耗の発生が懸念される。このように、従来のエレベーターロープ用グリースと比較して、本発明に係るチキソ性グリースは高トラクションと油膜形成に特化した仕様であり、従来のグリース仕様とは大きく異なると考えられる。
【００９５】
（比較例２）
実施例１にて用いたロープ油との比較を目的として、ポリイソブテン（ポリイソブチレン）油（重量平均分子量７００）を用意した。上記実施例１のロープ油、基油１及び比較例２のポリイソブテン油について、ロープ油の動粘度（４０℃および１００℃）を測定し、粘度指数及びＩＳＯ粘度グレードを評価した。また、ロープ油のトラクション係数（３０℃）及び摩耗量を測定した。表２に評価結果を示す。
【００９６】
【表２】
0006605869.tif 000015
【００９７】
ここで、実施例１で用いたロープ油と比較例２のポリイソブテン油は、いずれもＩＳＯ  粘度グレード（ＩＳＯ  ３４４８）におけるＶＧ１００であり、いずれの油についてもトラクション係数は高い値を示したが、ファレックス摩耗試験結果より、実施例１で用いたロープ油と比較して基油１単体では焼付きによる装置停止、比較例２では２倍以上の摩耗が起こった。基油１は実施例１のロープ油の基油であるが、単体では油の粘性が低いため、試験片の界面への張り付き性が低く、油膜切れにより焼付きが発生したと推定する。このことから、面圧に対して安定かつ強固に油膜を維持するには、ロープ油の粘性を高めることが必須であることが示された。
【００９８】
一方、比較例２のポリイソブテン油は粘性を持っているにも関わらず、摩耗量が大きくなった。ポリイソブテン油は界面への張り付き性を示すものの、ポリイソブテンの分子構造は直鎖状であり、油膜は実施例１よりも薄いと考えられる。そのため、面圧の高い条件では油膜が切れやすく、摩耗量が大きくなったと考えられる。
【００９９】
以上の結果より、実施例に示す基油を用いたロープ油は、高トラクションと高耐摩耗性を両立することが実証された。
【０１００】
（実施例４）
実施例４について、基油１と増粘剤としてスチレンエラストマ（スチレン‐エチレン共重合体、スチレン共重合比：約７０％、重量平均分子量：８０，０００）を用いたロープ油を調製し、更にチキソ性付与剤１を加えてチキソ性グリースを作成した。表１にロープ油およびチキソ性グリースの配合比と物性評価結果を併記する。表１に示すように、分子構造の異なる増粘剤を使用した場合においても、高トラクション特性とチキソトロピック性、クリープ回復特性を示した。
【０１０１】
（実施例５及び６）
実施例５及び６は増粘剤を添加せず、基油とチキソ性付与剤のみで構成したチキソ性グリースについて示したものである。表１にロープ油およびチキソ性グリースの配合比と物性評価結果を併記する。他の実施例のチキソ性グリースと同様に、高トラクションとチキソトロピック性、クリープ回復特性を示した。実施例５及び６は四量体成分である基油３を多く（４０％以上）含むため、この四量体成分が増粘剤の役割を果たし、ロープ油が他の実施例と同等の粘度を示したものと考えられる。
【０１０２】
（実施例７〜１０）
実施例７〜１０は、実施例１のチキソ性付与剤の含有量を変更したものである。表３にチキソ性グリースの組成と特性の評価結果を併記する。チキソ性付与剤の添加量により、混和ちょう度、不混和ちょう度が変化し、チキソトロピック性を制御可能であることが示された。また、他の実施例と同様、高トラクション特性も維持した。チキソ性付与剤の添加量により、ロープの要求性能に応じてチキソ性グリースのちょう度、チキソトロピック性、クリープ回復特性を柔軟に変えることが可能であることが示された。
【０１０３】
【表３】
0006605869.tif 000016
【０１０４】
（実施例１１〜１２）
実施例１１〜１２は、実施例１のチキソ性グリースに、増ちょう剤として分岐炭化水素や飽和環状炭化水素を主骨格とするマイクロワックス（融点８８℃）を加えたものである。表３にチキソ性グリースの組成と特性の評価結果を併記する。ワックスを加えることでちょう度、混和ちょう度が低くなり、クリープ回復特性も高まる傾向を示した。これは、ワックス添加により、チキソ性グリース全体で網目構造が形成されて、油の保持性が高くなったためと考えられる。また、添加量が少ないため、ワックス添加時の懸念事項であったトラクションの性能低下は見られず、優れた性能を維持した。なお、パラフィンワックス（融点６９℃）、合成炭化水素ワックス（融点１０２℃）についても同様の結果を得た。
【０１０５】
（実施例１３、１４）
実施例１３、１４は、実施例１の基油にＶＧ−１００グレードの鉱油系オイル（ナフテンオイル）、合成オイル（ポリイソブテンオイル）を加えたものである。表３にチキソ性グリースの組成と特性の評価結果を併記する。チキソ性グリースを固化するためにはチキソ性付与剤を５％以上添加する必要があり、実施例１の基油と比較して相溶性が異なることが示唆される。また、チキソ性付与剤の含有量は実施例１よりも少ないにも関わらず、ちょう度、混和ちょう度が実施例１よりも高く、軟らかいグリースとなった。多環ナフテン化合物に上記の油を混ぜることで、チキソ性付与剤の相溶性、水素結合の強さなどが変化し、チキソ性グリースのちょう度が変化したものと推定する。基油の配合比によって混和ちょう度が変化し、ロープ設計条件に適したチキソ性グリースとなるように調整できることが示された。
【０１０６】
（チキソ性付与剤２の合成）
ガラス製反応容器中で、酸触媒中でメチルエステル化した１２−ヒドロキシステアリン酸１５０ｇについて、濃アンモニア水（２５〜２８％）を用いてアミド化し、生成物を抽出後、再結晶により単離、精製した。得られた生成物をゲルろ過クロマトグラフィにより分析したところ、脂肪酸アミド（１２−ヒドロキシステアリン酸アミド：チキソ性付与剤２）を得た。
【０１０７】
（チキソ性付与剤３の合成）
３Ｌのガラス製反応容器に、ｍ−キシレン中にステアリルアミン１００ｇと、ステアリン酸１００ｇとを溶解し、触媒として塩化鉄（ＩＩＩ）６水和物  １５ｇを加えて１０時間加熱還流した。生成物を濾別した後、再結晶により生成物を単離、精製した。得られた生成物をゲルろ過クロマトグラフィにより分析したところ、脂肪酸アミド（Ｎ−ステアリルステアリン酸アミド：チキソ性付与剤３）を得た。
【０１０８】
（チキソ性付与剤４の合成）
３Ｌのガラス製反応容器に、ｍ−キシレン中にエチレンジアミン３０ｇと、ベヘン酸３００ｇとを溶解し、触媒として塩化鉄（ＩＩＩ）６水和物１５ｇを加えて１０時間加熱還流した。生成物を濾別した後、再結晶により生成物を単離、精製した。
得られた生成物をゲルろ過クロマトグラフィにより分析したところ、脂肪酸ジアミド（Ｎ，Ｎ‘−エチレン−ビス−ベヘン酸アミド：チキソ性付与剤４）を得た。
【０１０９】
（チキソ性付与剤５の合成）
３Ｌのガラス製反応容器に、ｍ−キシレン中に１，６−ヘキサンジアミン３０ｇと、１２−ヒドロキシステアリン酸３００ｇとを溶解し、触媒として塩化鉄（ＩＩＩ）６水和物  １５ｇを加えて１０時間加熱還流した。生成物を濾別した後、再結晶により生成物を単離、精製した。得られた生成物をゲルろ過クロマトグラフィにより分析したところ、脂肪酸ジアミド（Ｎ，Ｎ´−ヘキサメチレン−ビス−１２−ヒドロキシステアリン酸アミド：チキソ性付与剤５）を得た。
【０１１０】
（実施例１５〜１８）
実施例１５〜１８は、実施例１のチキソ性付与剤を変更したものである。表４にチキソ性グリースの組成と特性の評価結果を併記する。モノアミンからなる実施例１５、１６、ヒドロキシル基を持たないジアミンからなる実施例１７は、実施例１と比較して混和ちょう度、不混和ちょう度が高く、クリープ回復特性に優れる傾向を示した。ジアミンの炭素数が多い実施例１８は、実施例１と比較して混和ちょう度が低く、不混和ちょう度が高くなる傾向を示した。これらは、チキソ付与剤と基油との相分離、チキソ付与剤同士の水素結合の強さなどが影響して、チキソ性グリースの性質が変化したためと推定する。いずれも高トラクションを維持していることから、ロープ設計条件に応じてチキソ性付与剤を選定することで、チキソ性グリースの物性を制御可能となる。
【０１１１】
【表４】
0006605869.tif 000017
【０１１２】
（基油４の合成）
α−メチルスチレン二量体１０００ｇ、シクロヘキサン５０００ｇ、Ｐｄ／Ｃ水素添加触媒１０ｇを、攪拌機付き１０Ｌオートクレーブに入れ密封した。オートクレーブ内を水素で０．１ＭＰａに保ち、室温（２５℃）で１８時間攪拌した。その後、オートクレーブを開封し、Ｐｄ／Ｃ水素添加触媒を濾別後、シクロヘキサンを留去し、２−メチル−２，４−ジフェニルペンタン１１２５ｇを得た。
【０１１３】
次に、この２−メチル−２，４−ジフェニルペンタン１０００ｇと、ＡｌＣｌ３１００ｇを塩化カルシウム管、冷却管、および滴下漏斗を取り付けた１０Ｌの三口反応容器に入れた。攪拌しながら、滴下漏斗よりジイソブチレン２０００ｇを３０分かけて滴下後、６０℃まで昇温し、３時間攪拌した。反応容器を氷浴で冷却しながら、蒸留水３０００ｇを３０分かけて滴下し、ＡｌＣｌ３を分解した。その後、静置して有機層を分離し、無水Ｎａ２ＳＯ４による脱水を行うことにより、２−メチル−２，４−ジフェニルペンタンのアルキル化体と、ジイソブチレンの多量体を含む混合物を３０００ｇ得た。
【０１１４】
この反応液全量、シクロヘキサン３００００ｇ、Ｎ−１１３ニッケル系水添触媒３００ｇをオートクレーブに入れ、密封し、水素圧６．１ＭＰａ、２００℃で２時間核水素化を行い、冷却後、触媒を濾別し、シクロヘキサンを留去した。反応液を減圧蒸留にて蒸留し、２ｍｍＨｇ、１６５〜１８０℃で留分１６００ｇ（２−メチル−２，４−ジフェニルペンタンのアルキル化体の水添化合物：基油４）を得た。
【０１１５】
基油４は、複数の物質が混ざったものであり、基油４に含まれる主な物質は基油Ａ、基油Ｂ、基油Ｃ、基油Ｄである。基油成分４において、基油Ａと基油Ｂの含有量は合計で２０質量％であり、基油Ｃと基油Ｄの含有量は合計で６０質量％である。
基油Ａ〜Ｄはそれぞれ下記の物質である。
基油Ａ：ｅｘｏ−２−メチル−ｅｘｏ−３−メチル−ｅｎｄｏ−２−〔（ｅｎｄｏ−３−メチルビシクロ〔２．２．１〕ヘプト−ｅｘｏ−２−イル）メチル〕ビシクロ〔２．２．１〕ヘプタン
基油Ｂ：ｅｘｏ−２−メチル−ｅｘｏ−３−メチル−ｅｎｄｏ−２−〔（ｅｎｄｏ−２−メチルビシクロ〔２．２．１〕ヘプト−ｅｘｏ−３−イル）メチル〕ビシクロ〔２．２．１〕ヘプタン
基油Ｃ：ｅｎｄｏ−２−メチル−ｅｘｏ−３−メチル−ｅｘｏ−２−〔（ｅｘｏ−３−メチルビシクロ〔２．２．１〕ヘプト−ｅｘｏ−２−イル）メチル〕ビシクロ〔２．２．１〕ヘプタン
基油Ｄ：ｅｎｄｏ−２−メチル−ｅｘｏ−３−メチル−ｅｘｏ−２−〔（ｅｘｏ−２−メチルビシクロ〔２．２．１〕ヘプト−ｅｘｏ−３−イル）メチル〕ビシクロ〔２．２．１〕ヘプタン
【０１１６】
（基油５の合成）
２Ｌのステンレス製オートクレーブに、クロトンアルデヒド５６１ｇ及びジシクロペンタジエン３５２ｇを仕込み、１７０℃で３時間攪拌して反応させた。反応溶液を室温まで冷却した後、ラネーニッケル触媒１８ｇを加え、水素圧９ｋｇ／ｃｍ２（Ｇ）、１５０℃で４時間水素化を行った。冷却後、触媒を濾別した後、濾液を減圧蒸留し、１０５℃／２０ｍｍＨｇ留分５００ｇを得た。
【０１１７】
次に、γ−アルミナ２０ｇを入れ、反応温度２８５℃で脱水反応を行い、４５０ｇの生成物を得た。更に、１Ｌの四つ口フラスコに三フッ化ホウ素ジエチルエーテル錯体８ｇ、及び脱水反応生成物４００ｇを入れ、攪拌しながら、２０℃で４時間二量化反応を行った。この反応混合物を希ＮａＯＨ水溶液と飽和食塩水で洗浄した後、１リットルオートクレーブに水素化用Ｎｉ／ケイソウ土触媒１２ｇを加え、水素圧３０ｋｇ／ｃｍ２（Ｇ），反応温度２５０℃，反応時間６時間で水素化反応を行った。反応終了後、濾過により触媒を除き、濾液を減圧で蒸留することにより、目的とする二量体水素化物２００ｇの混合物（基油５）を得た。
【０１１８】
（基油６〜８の合成）
１０Ｌのガラス製反応容器に、Ｄ‐リモネン１ｋｇと、１，２‐ジエトキシエタン１００ｍｌと、触媒として陽イオン交換樹脂１００ｇとを入れ、５０℃で６時間加熱、攪拌して反応させた後、２０℃の水浴にて冷却し、固体触媒を濾別した。ロータリーエバポレーターにより、溶媒及び未反応の原料を回収し、反応液５００ｇを１Ｌオートクレーブに入れ、水素化用ニッケル触媒５０ｇを入れ、密閉後、水素圧５０ｋｇ／ｃｍ２（Ｇ）、１６０℃で４時間水素化を行い、室温まで放冷し、触媒を濾別した。
得られた生成物をゲルろ過クロマトグラフィにより分析したところ、二量体成分（基油６）が５１．２質量％、三量体成分（基油７）が３５．３質量％、四量体成分（基油８）が１３．５質量％生成した。全反応液を減圧蒸留して各成分を分取した。
【０１１９】
（基油９の合成）
１０Ｌのガラス製反応容器に、β‐ピネン１ｋｇと、シクロヘキサン２００ｍＬと、１，２‐ジエトキシエタン１００ｍｌと、触媒として陽イオン交換樹脂１００ｇとを入れ、４０℃で６時間加熱、攪拌して反応させた後、２０℃の水浴にて冷却し、固体触媒を濾別した。ロータリーエバポレーターにより、溶媒および未反応の原料を回収し、反応液５００ｇを１Ｌオートクレーブに入れ、水素化用ニッケル触媒５０ｇを入れ、密閉後、水素圧５０ｋｇ／ｃｍ２（Ｇ）、１２０℃で４時間水素化を行い、室温まで放冷し、触媒を濾別した。得られた生成物をゲルろ過クロマトグラフィにより分析したところ、二量体成分（基油９）が生成した。全反応液を減圧蒸留して二量体成分のみ分取した。
【０１２０】
（基油１０の合成）
１０Ｌのガラス製反応容器に、カンフェン１ｋｇと、シクロヘキサン２００ｍＬと、１，２‐ジエトキシエタン１００ｍｌと、触媒として陽イオン交換樹脂１００ｇとを入れ、５０℃で６時間加熱、攪拌して反応させた後、２０℃の水浴にて冷却し、固体触媒を濾別した。ロータリーエバポレーターにより、溶媒および未反応の原料を回収し、反応液５００ｇを１Ｌオートクレーブに入れ、水素化用ニッケル触媒５０ｇを入れ、密閉後、水素圧５０ｋｇ／ｃｍ２（Ｇ）、１１０℃で４時間水素化を行い、室温まで放冷し、触媒を濾別した。得られた生成物をゲルろ過クロマトグラフィにより分析したところ、二量体成分（基油１０）が生成した。全反応液を減圧蒸留して二量体成分のみ分取した。
【０１２１】
（基油１１の合成）
１０Ｌのガラス製反応容器に、テルピノレン１ｋｇと、シクロヘキサン２００ｍＬと、１，２‐ジエトキシエタン１００ｍｌと、触媒として陽イオン交換樹脂１００ｇとを入れ、６０℃で６時間加熱、攪拌して反応させた後、２０℃の水浴にて冷却し、固体触媒を濾別した。ロータリーエバポレーターにより、溶媒および未反応の原料を回収し、反応液５００ｇを１Ｌオートクレーブに入れ、水素化用ニッケル触媒５０ｇを入れ、密閉後、水素圧５０ｋｇ／ｃｍ２（Ｇ）、１２０℃で４時間水素化を行い、室温まで放冷し、触媒を濾別した。
得られた生成物をゲルろ過クロマトグラフィにより分析したところ、二量体成分（基油１１）が生成した。全反応液を減圧蒸留して二量体成分のみ分取した。
【０１２２】
（基油１２〜１４の合成）
１０Ｌのガラス製反応容器に、ジペンテン（ｐ‐メンタジエン類の異性体混合物）１ｋｇと、１，２‐ジエトキシエタン１００ｍｌと、触媒として陽イオン交換樹脂１００ｇとを入れ、６０℃で６時間加熱、攪拌して反応させた後、２０℃の水浴にて冷却し、固体触媒を濾別した。ロータリーエバポレーターにより、溶媒および未反応の原料を回収し、反応液５００ｇを１Ｌオートクレーブに入れ、水素化用ニッケル触媒５０ｇを入れ、密閉後、水素圧５０ｋｇ／ｃｍ２（Ｇ）、１６０℃で４時間水素化を行い、室温まで放冷し、触媒を濾別した。得られた生成物をゲルろ過クロマトグラフィにより分析したところ、二量体成分（基油１２）が６６．３％、三量体成分（基油１３）が２１．３％、四量体成分（基油１４）が１２．４％生成した。全反応液を減圧蒸留して各成分を分取した。
【０１２３】
（基油１５の合成）
１０Ｌのガラス製反応容器に、テレビン油（α‐ピネン９０％、β‐ピネン５％、その他５％）１ｋｇと、シクロヘキサン２００ｍＬと、１，２‐ジエトキシエタン１００ｍｌと、触媒として陽イオン交換樹脂１００ｇとを入れ、４０℃で６時間加熱、攪拌して反応させた後、２０℃の水浴にて冷却し、固体触媒を濾別した。ロータリーエバポレーターにより、溶媒および未反応の原料を回収し、反応液５００ｇを１Ｌオートクレーブに入れ、水素化用ニッケル触媒５０ｇを入れ、密閉後、水素圧５０ｋｇ／ｃｍ２（Ｇ）、１２０℃で４時間水素化を行い、室温まで放冷し、触媒を濾別した。
得られた生成物をゲルろ過クロマトグラフィにより分析したところ、二量体成分（基油１５）が生成した。全反応液を減圧蒸留して二量体成分のみ分取した。
【０１２４】
（実施例１５〜２６）
実施例１５〜２６は、実施例１の基油を他の多環ナフテン化合物に変更したものである。表５に実施例１５〜２６のチキソ性グリースの組成を、表６に実施例１５〜２６の特性の評価結果を示す。いずれも実施例１と同様、高いトラクション係数とチキソトロピック性、クリープ回復特性を示した。
【０１２５】
【表５】
0006605869.tif 000018
【０１２６】
【表６】
0006605869.tif 000019
【０１２７】
（実施例２７〜２９）
実施例２７は、実施例１の基油を多環ナフテン化合物以外の化合物（ナフテンオイル）に変更したものであり、実施例２８および２９は、実施例１のチキソ性付与剤の含有量を変更したものである。表７に実施例２７〜２９のチキソ性グリースの組成と特性の評価結果を示す。いずれも実施例１と同様、高いトラクション係数とチキソトロピック性、クリープ回復特性を示した。
【０１２８】
【表７】
0006605869.tif 000020
【０１２９】
また、上記実施例に示したロープ油又はグリースを配したロープについて、図１に示したエレベーターに用いることができる。ロープは一端を昇降路の頂部に固定され、乗りかごの吊り滑車、頂部に固定した滑車、巻上機に接続したシーブ、頂部に固定した滑車、カウンターウェイトに接続した吊り滑車の順でロープが引廻され、もう一端が昇降路の頂部で固定された構造を有する。これは、巻上機が回転することで、シーブを通じてロープが駆動し、カウンターウェイトおよび乗りかごが駆動する機構を有する、トラクション式エレベーターである。本発明に係るエレベーターロープは高いトラクション特性と高い耐摩耗性を両立した性能を示すことから、特に、ロープの細線化に伴うトラクションの低下や、摩耗によるロープ寿命の低下に対して優れた性能を発揮する。
【０１３０】
更に、ロープ油及びグリースのトラクション係数に影響を与えない範囲で添加剤を加えることで、防錆、酸化防止、摩耗抑制等の機能を付与することができ、装置の小型化、省メンテナンス化等の要求性能を満たすことが可能となる。
【０１３１】
加えて、本発明にかかるチキソ性グリースのチキソトロピック性を利用することで、ロープやシーブなどのエレベーター部品の表面に対してチキソ性グリースを連続的に供給することも可能となる。チキソ性グリースがエレベーター部品と直接接触するような機構を加えることで、エレベーターを使用したままロープなどの表面にチキソ性グリースを供給することができる。また、グリースのチキソトロピック性を利用するため、従来のエレベーター用ロープグリースのような加熱などのプロセスは不要であり、簡便な装置により実現できる。これにより、メンテナンス頻度や保守にかかる作業工程の削減、エレベーターロープ等の摩耗抑制、エレベーターの長寿命化が可能となる。
【０１３２】
以上説明したとおり、本発明によれば、高いトラクション特性と高い耐摩耗性を両立するエレベーターロープを得ることが可能なエレベーターロープ用グリースを提供できることが実証された。また、本発明に係るエレベーターロープ用グリースを用いることによって、高いトラクション特性と高い耐摩耗性を両立するエレベーターロープと、それを用いたトラクション式エレベーターを提供することができることが示された。さらに、本発明に係るエレベーターロープ油又はエレベーターロープ用グリースを用いたトラクション式エレベーターの保守方法を提供することができることが示された。
【０１３３】
なお、上記した実施例は、本発明の理解を助けるために具体的に説明したものであり、本発明は、説明した全ての構成を備えることに限定されるものではない。例えば、ある実施例の構成の一部を他の実施例の構成に置き換えることが可能であり、また、ある実施例の構成に他の実施例の構成を加えることも可能である。さらに、各実施例の構成の一部について、削除・他の構成に置換・他の構成の追加をすることが可能である。
【符号の説明】
【０１３４】
１…乗りかご、２…カウンターウェイト（つり合いおもり）、３…巻上機に接続したシーブ、４…ロープ、５ａ…乗りかごを吊持する吊り滑車、５ｂ…カウンターウェイトを吊持する吊り滑車、６…頂部に固定された滑車、７…昇降路、８…心綱、９…ストランド、１０ａ，１０ｂ，１０ｃ…鋼線、１１…グリース（ストランド９の表面）。
【図１】
0006605869.tif 000033
【図２】
0006605869.tif 000034